(57)【要約】【課題】信頼性の向上が可能な半導体装置を提供する。【解決手段】実施形態によれば、半導体装置は、第１電極と、第２電極と、第３電極と、窒化物半導体層と、を含む。前記第１電極は、第１面を含む。前記第２電極は、第２面を含む。前記第２面は、凸部及び凹部の少なくともいずれかが複数設けられる。前記第２電極は、第１方向において前記第１電極と離間して設けられる。前記第３電極は、前記第１方向と交差する第２方向において前記第１電極と離間して設けられる。前記窒化物半導体層は、前記第１面と前記第２面との間、及び、前記第３電極と前記第２面との間に設けられる。【選択図】図１
2016058648.tif 000002
【特許請求の範囲】
【請求項１】
第１面を含む第１電極と、
凸部及び凹部の少なくともいずれかが複数設けられた第２面を含む第２電極であって、第１方向において前記第１電極と離間して設けられた第２電極と、
前記第１方向と交差する第２方向において前記第１電極と離間して設けられた第３電極と、
前記第１面と前記第２面との間、及び、前記第３電極と前記第２面との間に設けられた窒化物半導体層と、
を備えた半導体装置。
【請求項２】
前記凸部及び前記凹部のうちのいずれかの断面は、弧状である請求項１記載の半導体装置。
【請求項３】
前記凸部及び前記凹部のうちのいずれかの断面は、台形状である請求項１記載の半導体装置。
【請求項４】
前記凸部及び前記凹部のうちのいずれかの断面は、三角形状である請求項１記載の半導体装置。
【請求項５】
前記第２面は、前記第１面との間に設けられた第１部分と、前記第３電極との間に設けられた第２部分と、を含み、
前記第１部分は、前記凸部及び前記凹部の少なくともいずれかが複数設けられ、
前記第２部分は、平面である請求項１〜４のいずれか１つに記載の半導体装置。
【請求項６】
第１面を含む第１電極と、
前記第１面に対して傾斜した第２面を含む第２電極であって、第１方向において前記第１電極と離間して設けられた第２電極と、
前記第１方向と交差する第２方向において前記第１電極と離間して設けられた第３電極と、
前記第１面と前記第２面との間、及び、前記第３電極と前記第２面との間に設けられた窒化物半導体層と、
を備えた半導体装置。
【請求項７】
前記第１面は、
第１端と、
前記第１方向及び前記第２方向と交差する第３方向において前記第１端と離間した第２端と、
を含み、
前記第２面は、
前記第１方向において前記第１端と並ぶ第３端と、
前記第３方向において前記第３端と離間した第４端と、
を含み、
前記第１端と前記第３端との間の第１距離は、前記第２端と前記第４端との間の第２距離よりも長い請求項６記載の半導体装置。
【請求項８】
前記第１端と前記第２端との距離をＷ（マイクロメートル）とし、
前記第１距離をｄ１（マイクロメートル）とし、
前記第２距離をｄ２（マイクロメートル）としたとき、
ｔａｎ−１{（ｄ１-ｄ２）／Ｗ}は、０．１以上８８．１以下である請求項７記載の半導体装置。
【請求項９】
前記窒化物半導体層は、ｍ面、ａ面及びｃ面を含む六方晶系の結晶構造を有し、
前記第１方向と、前記ｍ面、前記ａ面及び前記ｃ面のいずれかと、の間の角度は、８５度以上９０度以下である請求項１〜８のいずれか１つに記載の半導体装置。
【請求項１０】
前記第１電極はソース電極であり、前記第２電極はドレイン電極であり、前記第３電極はゲート電極である請求項１〜９のいずれか１つに記載の半導体装置。
【請求項１１】
第１面と、前記第１面とは反対側の第２面と、を有する窒化物半導体層と、
前記第１面に設けられたソース電極と、
前記第１面に設けられたゲート電極と、
前記第２面に設けられ前記第１面と前記第２面とを結ぶ方向において前記ソース電極と重ならないドレイン電極と、
を備えた半導体装置。
【請求項１２】
前記窒化物半導体層は、
ＧａＮ層と、
前記ＧａＮ層と前記第１電極との間、及び、前記ＧａＮ層と前記第３電極との間に設けられたＡｌＧａＮ層と、
を含む請求項１〜１１のいずれか１つに記載の半導体装置。
【請求項１３】
前記第１電極と前記窒化物半導体層とはオーミック接触し、
前記第２電極と前記窒化物半導体層とはオーミック接触する請求項１〜１２のいずれか１つに記載の半導体装置。
【発明の詳細な説明】
【技術分野】
【０００１】
本発明の実施形態は、半導体装置に関する。
【背景技術】
【０００２】
ＧａＮなどの窒化物半導体により形成された半導体装置は、絶縁破壊強度が高く、電力損失を低減できる。これらの半導体装置は、例えば、パワーエレクトロニクス用半導体装置、及び、高周波パワー半導体装置などに応用される。窒化物半導体により形成された半導体装置において、信頼性の向上が望まれる。
【先行技術文献】
【特許文献】
【０００３】
【特許文献１】特開２００８−３１１５３３号公報
【発明の概要】
【発明が解決しようとする課題】
【０００４】
本発明の実施形態は、信頼性の向上が可能な半導体装置を提供する。
【課題を解決するための手段】
【０００５】
本発明の実施形態によれば、半導体装置は、第１電極と、第２電極と、第３電極と、窒化物半導体層と、を含む。前記第１電極は、第１面を含む。前記第２電極は、第２面を含む。前記第２面は、凸部及び凹部の少なくともいずれかが複数設けられる。前記第２電極は、第１方向において前記第１電極と離間して設けられる。前記第３電極は、前記第１方向と交差する第２方向において前記第１電極と離間して設けられる。前記窒化物半導体層は、前記第１面と前記第２面との間、及び、前記第３電極と前記第２面との間に設けられる。
【図面の簡単な説明】
【０００６】
【図１】図１（ａ）及び図１（ｂ）は、第１の実施形態に係る半導体装置を例示する模式図である。
【図２】図１（ａ）のＢ１−Ｂ２断面を例示する模式的断面図である。
【図３】第１の実施形態に係る別の半導体装置を例示する模式的断面図である。
【図４】第１の実施形態に係る別の半導体装置を例示する模式的断面図である。
【図５】ＧａＮ系半導体の結晶構造を例示する模式図である。
【図６】ＧａＮ系半導体の特性を例示する図である。
【図７】半導体の特性を例示する図である。
【図８】図８（ａ）及び図８（ｂ）は、第２の実施形態に係る半導体装置を例示する模式的断面図である。
【図９】図９（ａ）及び図９（ｂ）は、第３の実施形態に係る半導体装置を例示する模式図である。
【図１０】図９（ａ）の一部を例示する模式的斜視図である。
【図１１】図９（ａ）のＤ１−Ｄ２断面を例示する模式的断面図である。
【図１２】第４の実施形態に係る半導体装置を例示する模式的断面図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）及び図１（ｂ）は、第１の実施形態に係る半導体装置を例示する模式図である。  
図１（ａ）は、第１の実施形態に係る半導体装置を例示する模式的平面図である。  
図１（ｂ）は、図１（ａ）のＡ１−Ａ２断面を例示する模式的断面図である。  
図２は、図１（ａ）のＢ１−Ｂ２断面を例示する模式的断面図である。  
【０００９】
図１（ａ）及び図１（ｂ）に表すように、本実施形態の半導体装置１００は、窒化物半導体を用いた縦型トランジスタである。半導体装置１００は、第１電極１０と、第２電極２０と、窒化物半導体層３０と、第３電極４０と、基板６０と、を含む。
【００１０】
基板６０には、例えば、シリコン(Ｓｉ)が用いられる。基板６０には、Ｓｉ以外にも、ＧａＮ、酸化ガリウム（Ｇａ２Ｏ３）、炭化ケイ素（ＳｉＣ）またはサファイアなどを用いてもよい。
【００１１】
窒化物半導体層３０は、基板６０の上に設けられる。窒化物半導体層３０の材料としては、例えば、ＧａＮが用いられる。窒化物半導体層３０の材料として、ＡｌＮ、ＩｎＮなどを用いてもよい。窒化物半導体層３０として、複数の半導体結晶層が積層される。各半導体結晶層は、例えば、エピタキシャル成長法によって形成される。
【００１２】
窒化物半導体層３０は、例えば、ＡｌＮ層３１と、バッファエピタキシャル（バッファ）層３２と、ｎ＋ＧａＮエピタキシャル（ｎ＋ＧａＮ）層３３と、ｎ形のＧａＮエピタキシャル（ｎＧａＮ）層３４と、ｐ形のＧａＮエピタキシャル（ｐＧａＮ）層３５と、ｎ形のイオンインプランテーション（ｎインプランテーション）層３６と、ｐ＋ＧａＮエピタキシャル（ｐ＋ＧａＮ）層３７と、を含む。
【００１３】
ＡｌＮ層３１は、基板６０の上に設けられ、バッファ層として機能する。もう一つのバッファ層３２は、ＡｌＮ層３１の上に設けられる。バッファ層３２としては、例えば、ＧａＮが用いられる。バッファ層３２としては、ＧａＮとＡｌＧａＮ（窒化アルミニウムガリウム）の多層構造を用いてもよい。
【００１４】
ｎ＋ＧａＮ層３３は、バッファ層３２の上に設けられる。ｎＧａＮ層３４は、ｎ＋ＧａＮ層３３の上に設けられる。ｐＧａＮ層３５は、ｎＧａＮ層３４の上に設けられる。ｎインプランテーション層３６は、ｐＧａＮ層３５の上に設けられる。ｐ＋ＧａＮ層３７は、ｎインプランテーション層３６と並び、ｐＧａＮ層３５の上に設けられる。窒化物半導体層３０の各層は、例えば、ＭＯＶＰＥ(Metal Organic Vapor Phase Epitaxy)法を用いて、それぞれエピタキシャル成長により形成される。ｎインプランテーション層３６は、エピタキシャル成長の後にインプランテーションを行うことにより形成される。
【００１５】
ｎ形の不純物元素としては、例えば、リン（Ｐ）、ヒ素（Ａｓ）等が用いられる。ｐ形の不純物元素としては、例えば、ホウ素（Ｂ）等が用いられる。なお、ｎ＋、ｎ、ｎ−及びｐ＋、ｐ、ｐ−の表記は、各導電形における不純物濃度の相対的な高低を表す。すなわち、ｎ＋においてはｎよりもｎ形の不純物濃度が相対的に高く、ｎ−においてはｎよりもｎ形の不純物濃度が相対的に低い。また、ｐ＋においてはｐよりもｐ形の不純物濃度が相対的に高く、ｐ−においてはｐよりもｐ形の不純物濃度が相対的に低い。半導体装置１００において、ｐ形とｎ形の導電形を入れ替えてもよい。
【００１６】
基板６０の裏面側には、トレンチ７０が形成される。トレンチ７０は、基板６０、ＡｌＮ層３１及びバッファ層３２を貫通し、ｎ＋ＧａＮ層３３に到達する。トレンチ７０は、例えば、基板６０、ＡｌＮ層３１及びバッファ層３２をエッチングすることで形成される。トレンチ７０を形成することにより、ｎ＋ＧａＮ層３３を露出させる。
【００１７】
第１電極１０は、例えば、ソース電極である。第１電極１０は、窒化物半導体層３０の上に設けられる。第１電極１０は、例えば、ｎインプランテーション層３６及びｐ＋ＧａＮ層３７に接している。第１電極１０は、窒化物半導体層３０とオーミック接触（オーミックコンタクト）していることが望ましい。第１電極１０の材料としては、例えば、アルミニウム（Ａｌ）、ニッケル（Ｎｉ）、銅（Ｃｕ）及びチタン（Ｔｉ）の少なくともいずれかの金属が用いられる。
【００１８】
第２電極２０は、第１方向において第１電極１０と離間して設けられる。第１方向は、例えば、Ｚ軸方向である。Ｚ軸方向は、基板６０の表面（または裏面）に対して垂直な１つの方向である。Ｚ軸方向に対して垂直な１つの方向をＸ軸方向とする。Ｚ軸方向とＸ軸方向とに対して垂直な方向をＹ軸方向とする。第２電極２０は、例えば、ドレイン電極である。第２電極２０は、例えば、トレンチ７０内に設けられ、ｎ＋ＧａＮ層３３に接している。第２電極２０は、第１電極１０と同様に、窒化物半導体層３０とオーミック接触していることが望ましい。第２電極２０の材料としては、例えば、アルミニウム（Ａｌ）、ニッケル（Ｎｉ）、銅（Ｃｕ）及びチタン（Ｔｉ）の少なくともいずれかの金属が用いられる。
【００１９】
第３電極４０は、Ｚ軸方向と交差する第２方向において第１電極１０と離間して設けられる。第２方向は、例えば、Ｘ軸方向である。第３電極４０は、例えば、ゲート電極である。この例においては、第３電極４０は、Ｘ軸方向において２つの第１電極１０の間に設けられる。第３電極４０の材料としては、例えば、アルミニウム（Ａｌ）、ニッケル（Ｎｉ）、銅（Ｃｕ）及びチタン（Ｔｉ）の少なくともいずれかの金属が用いられる。
【００２０】
半導体装置１００は、さらに、ゲート絶縁層５０を含む。ゲート絶縁層５０は、第３電極４０と窒化物半導体層３０との間に設けられる。ゲート絶縁層５０には、例えば、酸化シリコン（ＳｉＯ２等）などが用いられる。例えば、ＩＣＰ-ＲＩＥ（Inductively Coupled Plasma Reactive Ion Etching）法などを用いて、ｎインプランテーション層３６、ｐＧａＮ層３５及びｎＧａＮ層３４をエッチングし、所定深さのトレンチを形成する。そのトレンチ内に埋め込むようにして、ゲート絶縁層５０と、第３電極４０と、が順に形成される。この例では、第１電極１０と第３電極４０との間にゲート絶縁層５０が延在する。
【００２１】
ここで、Ｘ軸方向と交差する１つの方向を第３方向とする。第３方向は、例えば、Ｙ軸方向である。Ｙ軸方向は、Ｚ軸方向及びＸ軸方向のそれぞれと垂直に交差する。
【００２２】
本例の場合、第１電極１０、第２電極２０及び第３電極４０は、Ｙ軸方向に沿って延在する。２つの第１電極１０と、第３電極４０と、は、窒化物半導体層３０のおもて面側においてストライプ状に形成されている。第２電極２０は、窒化物半導体層３０の裏面側においてトレンチ７０内に形成されている。各電極の配置は、変形が可能である。
【００２３】
上記の窒化物半導体層３０において、第１電極１０と第２電極２０との間（ソース−ドレイン間）に電界が印加されると、第１電極１０から第２電極２０に向けて電子３９が流れる。この電子３９は、例えば、ｃ軸方向８０に沿うＺ軸方向に流れる。ｃ軸方向８０は、窒化物半導体層３０の結晶構造におけるｃ面（極性面）に対して垂直な方向である。
【００２４】
図１（ｂ）及び図２に表したように、第１電極１０は、第１面１１を含む。第２電極２０は、第２面２１を含む。第２面２１は、Ｚ軸方向において第１面１１と離間する。第３電極４０は、第３面４１を含む。窒化物半導体層３０は、第１面１１と第２面２１との間、及び、第３面４１と第２面２１との間に設けられる。第１面１１と第２面２１とは、窒化物半導体層３０と接する。第１面１１と第２面２１とは、窒化物半導体層３０を介して、互いに対向する。第３面４１と第２面２１とは、窒化物半導体層３０と接する。第３面４１と第２面２１とは、窒化物半導体層３０を介して、互いに対向する。
【００２５】
第２電極２０の第２面２１には、凸部及び凹部の少なくともいずれかが複数設けられている。この例では、複数の凸部２２が設けられている。すなわち、第２電極２０は、複数の凸部２２を含む。窒化物半導体層３０は、第１面１１と第２面２１との間、及び、第３面４１と第２面２１との間に設けられる。複数の凸部２２は、第１面１１との間に設けられる。複数の凸部２２は、第３面４１との間に設けられていてもよい。この例において、第２電極２０の第２面２１には、第１電極１０の第１面１１、及び、第３電極４０の第３面４１と対向する複数の凸部２２が設けられている。
【００２６】
第２面２１は、第１面１１との間に設けられた第１部分２１ａと、第３面４１との間に設けられた第２部分２１ｂと、を含む。第２面２１のうちの、第１面１１と対向する第１部分２１ａに、複数の凸部２２を設け、第３面４１と対向する第２部分２１ｂを平面としてもよい。これにより、凸部形成にかかる工数を短縮することができる。また、第２部分２１ｂに、小さな凸部を複数設けるようにしてもよい。例えば、第１部分２１ａに形成された凸部２２よりも小さい凸部を設けることができる。
【００２７】
複数の凸部２２は、少なくとも第２面２１の第１面１１に対向する第１部分２１ａに形成されている。複数の凸部２２のうちのいずれかの断面は、例えば、弧状である。複数の凸部２２は、窒化物半導体層３０（ｎ＋ＧａＮ層３３）に対して凸とされる。また、複数の凸部２２の代わりに、窒化物半導体層３０（ｎ＋ＧａＮ層３３）に対して凹となる複数の凹部を設けてもよい。複数の凹部は、例えば、ディンプル（窪み）状である。また、複数の凹凸部としてもよい。複数の凹凸部は、凸部及び凹部をそれぞれ複数含む。
【００２８】
複数の凸部２２は、例えば、ｎ＋ＧａＮ層３３を所定の形状にエッチングすることで形成される。エッチング方法としては、例えば、ドライエッチング、ウェットエッチングのいずれの方法を用いてもよい。ここで、複数の凸部２２は、例えば、単位面積（例えば、１０マイクロメートル平方（μｍ２））あたり１〜１００個設けられる。
【００２９】
この例では、複数の凸部２２がＸ軸方向及びＹ軸方向に沿って断面弧状に形成されている。複数の凸部２２は、Ｘ軸方向にのみ断面弧状に形成されていてもよい。複数の凸部２２は、Ｙ軸方向にのみ断面弧状に形成されていてもよい。
【００３０】
ここで、窒化物半導体層３０は、おもて面３８を含む。おもて面３８は、第１電極１０が形成される面である。Ｚ軸方向と、窒化物半導体層３０のｍ面、ａ面及びｃ面のいずれかと、の間の角度は、８５度以上９０度以下であることが望ましい。ｍ面、ａ面及びｃ面は窒化物半導体層３０の結晶面である。Ｚ軸方向は、第１電極１０から第２電極２０に向かう方向３８ａと一致する。すなわち、おもて面３８は、ｍ面、ａ面及びｃ面のいずれかの結晶面に対して０度以上５度以下の角度を有することが望ましい。おもて面３８の平坦性等の観点から、おもて面３８は結晶面に対して０度以上１度以下の角度を有することが望ましく、０度以上０．３度以下の角度を有することがより望ましい。
【００３１】
窒化物半導体層３０の結晶構造は、六方晶系とすることが可能である。六角柱の軸方向に沿うｃ軸を法線とする面（六角柱の頂面）が、ｃ面すなわち（０００１）面である。窒化物半導体層３０では、分極方向がｃ軸に沿っている。ｃ面は、極性面である。一方、六角柱の側面（柱面）が、（１−１００）面と等価な面であるｍ面、すなわち｛１−１００｝面である。隣り合わない一対の稜線を通る面が（１１−２０）面と等価な面であるａ面、すなわち｛１１−２０｝面である。ｍ面およびａ面は、非極性面である。
【００３２】
図３は、第１の実施形態に係る別の半導体装置を例示する模式的断面図である。  
本例の半導体装置１０１は、第１電極１０と、第２電極２０と、窒化物半導体層３０と、を含む。
図３は、図１（ａ）に例示したＢ１−Ｂ２断面に対応する断面を示す。  
図３に表すように、第２電極２０は、複数の凸部２２を含む。複数の凸部２２のうちのいずれかの断面は、例えば、台形状である。
【００３３】
この例では、複数の凸部２２がＸ軸方向及びＹ軸方向に沿って断面台形状に形成されている。複数の凸部２２は、Ｘ軸方向にのみ断面台形状に形成されていてもよい。複数の凸部２２は、Ｙ軸方向にのみ断面台形状に形成されていてもよい。この例においても、窒化物半導体層３０に対して凹となる複数の凹部を設けてもよい。また、複数の凹凸部としてもよい。複数の凹凸部は、凸部及び凹部をそれぞれ複数含む。
【００３４】
図４は、第１の実施形態に係る別の半導体装置を例示する模式的断面図である。  
本例の半導体装置１０２は、第１電極１０と、第２電極２０と、窒化物半導体層３０と、を含む。
図４は、図１（ａ）に例示したＢ１−Ｂ２断面に対応する断面を示す。  
図４に表すように、第２電極２０は、複数の凸部２２を含む。複数の凸部２２のうちのいずれかの断面は、例えば、三角形状である。
【００３５】
この例では、複数の凸部２２がＸ軸方向及びＹ軸方向に沿って断面三角形状に形成されている。複数の凸部２２は、Ｘ軸方向にのみ断面三角形状に形成されていてもよい。複数の凸部２２は、Ｙ軸方向にのみ断面三角形状に形成されていてもよい。この例においても、窒化物半導体層３０に対して凹となる複数の凹凸を設けてもよい。また、複数の凹凸部としてもよい。複数の凹凸部は、凸部及び凹部をそれぞれ複数含む。
【００３６】
図５は、窒化物半導体の結晶構造を例示する模式図である。  
図５に表すように、窒化物半導体の結晶構造は、六方晶系とすることが可能である。六角柱の軸方向に沿うｃ軸を法線とする面（六角柱の頂面）が、ｃ面すなわち（０００１）面である。窒化物半導体では、分極方向がｃ軸に沿っている。ｃ面は、極性面である。
【００３７】
一方、六角柱の側面（柱面）が、（１−１００）面と等価な面であるｍ面、すなわち｛１−１００｝面である。隣り合わない一対の稜線を通る面が（１１−２０）面と等価な面であるａ面、すなわち｛１１−２０｝面である。ｍ面およびａ面は、非極性面である。
【００３８】
以下、窒化物半導体層３０のおもて面３８が極性面であるｃ面の場合を例にして、説明する。ｃ軸方向８０（図１（ｂ）参照）は、ｃ面に垂直な方向、すなわち、Ｚ軸方向に沿う方向となる。なお、おもて面３８が非極性面であるｍ面またはａ面の場合も、以下と同様のことが言える。
【００３９】
図６は、窒化物半導体の特性を例示する図である。  
ＧａＮなどの所謂圧電半導体では、超音波束が結晶の一部に局所的に発生して、いわゆる音響ドメインを形成する。横型トランジスタの場合、ｃ面においては、ソース電極が、ドレイン電極に対して平行であれば、どの方向でも、音響ドメインが生じる。ｍ面またはａ面においては、特に、分極方向（ｃ軸方向）に平行な電界が印加されるように、ソース電極、ゲート電極、ドレイン電極が形成されると、音響ドメインを生じる。
【００４０】
窒化物半導体では一般的に電子のドリフト速度は音速よりも高いため、電界の形成されているソース電極とドレイン電極との間に超音波増幅による共振現象が発生する場合がある。共振現象が発生すると、圧電ポテンシャル波の底に電子がトラップされ、電流飽和が発生する。
【００４１】
超音波増幅が生じた場所では電流飽和が起こり、見かけ上この領域の抵抗が高くなる。したがって、結晶に電圧を加えた状態において、この領域に電界が集中することになり、高電界ドメインが生成される。共振現象とともに電界集中が生じ、この状態が続くと最終的には絶縁破壊などにより、結晶そのものが破壊されるおそれがある。
【００４２】
超音波増幅による共振現象は、結晶中の熱雑音超音波が半導体装置内で局所的に増幅されるために起こると考えられる。共振現象は、例えば、以下のように説明される。  
図６に表すように、圧電半導体中に超音波を伝搬させると、音波は、圧電性のために伝導帯の底にポテンシャル波ｐｗを作る。電子ｅはこのポテンシャルの谷に捕えられる。超音波の伝搬方向と同じ方向に電界Ｅを加えて電子ｅを加速する。電子ｅのドリフト速度（図中Ｖｄ）がこのポテンシャル波ｐｗの伝搬速度（音速：図中Ｖｓ）を越すと、電子ｅのエネルギーが音波系に流れ、超音波が増幅されてポテンシャルの谷は、さらに深くなる。
【００４３】
ＧａＮの圧電定数を比較すると、｜ｅ３３｜＞｜ｅ１５｜の関係がある。ここで、ｅ３３は、例えば、０．７３であり、ｅ１５は、例えば、０．３３である。したがって、同じ大きさの電界を加えた場合には、自発分極に平行に加えた方が、垂直に加えるよりも、より大きな応力が発生する。また、自発分極に平行に電界を加えた場合には伸縮ひずみが発生し、大きな体積変化を伴う。一方、自発分極に垂直に電界を加えた場合にはすべり歪が発生し、体積変化は比較的小さい。変形ポテンシャルは体積変化に比例する。したがって自発分極に平行に電界を加えた方が、より大きな振幅のポテンシャル変化が発生する。
【００４４】
一方、縦型トランジスタでは、ソース電極とドレイン電極とがＺ軸方向に離間して形成される。縦型トランジスタの場合でも、ｍ面、ａ面及びｃ面のいずれかの結晶面をおもて面とし、ソース電極、ドレイン電極間が平行であれば、どの方向でも、ポテンシャル変化が生じ得る。
【００４５】
縦型トランジスタの場合、ｃ面をおもて面とすると、ソース−ドレイン間に印加される電界の方向は、自発分極の方向（ｃ軸方向）と平行となる。一方、ｍ面またはａ面をおもて面とすると、ソース−ドレイン間に印加される電界の方向は、自発分極の方向と垂直となる。このため、ｃ面のほうが、ｍ面またはａ面よりも、ポテンシャル変化が大きいと言える。しかし、いずれの場合においてもポテンシャル変化は発生するため、超音波増幅による共振現象は起こり得る。但し、ｍ面またはａ面をおもて面とした場合、分極方向（ｃ軸方向）と垂直に電界が印加されるため、ｃ面と比べて、超音波増幅の程度は小さいと考えられる。
【００４６】
谷の深さが電子ｅの熱エネルギーより小さいときは、電子ｅはこの谷から自由にとび出すことができる。したがって、電気伝導は影響を受けずオーミック性は保たれる。しかし、超音波がどんどん増幅されて、谷の深さが熱エネルギーより充分大きくなると、電子ｅはもはやこの谷からとび出すことができなくなって、超音波とともに音速で移動することになる。
【００４７】
このようにして電流飽和が起こる。そして、半導体装置の結晶に何らかの不均一性があって、ある領域が他の部分より超音波増幅が起こりやすくなっているとする。そうすると、電流飽和はこの領域だけで起こり、見かけ上、この領域の電気抵抗を高くする。したがって、半導体装置の結晶に一定電圧を加えた状態では、この領域に電界が集中することになり、高電界ドメインができあがる。すなわち、共振現象とともに電界集中が発生し、この状態が続くと最終的には絶縁破壊などにより、結晶そのものの破壊が発生したりするおそれがある。
【００４８】
図７は、各種半導体における電界と電子のドリフト速度の関係を示すグラフ図である。
図７の縦軸は、電子のドリフト速度Ｖ（×１０７ｃｍ／ｓ）を表す。横軸は、電界Ｅ（×１０５Ｖ／ｃｍ）を表す。  
図７に示すように、電界Ｅが０．２×１０５Ｖ／ｃｍ以上のときに、ＧａＮにおける電子のドリフト速度Ｖは、ＳｉＣ、ＳｉまたはＧａＡｓにおけるそれに比べて、高い。
ソースとドレイン間距離が２０マイクロメートル（μｍ）程度のサイズでは、１００ｋＶ／ｃｍ程度の電界となる。このとき、図７に示すように、ＧａＮにおいては、電子のドリフト速度Ｖは、約２×１０７ｃｍ／ｓである。ＧａＮにおける音速は、６．６×１０５ｃｍ／ｓであり、電子のドリフト速度Ｖは音速よりも大きい。このため、上述した超音波増幅による共振現象が、窒化物半導体で発生し得る。
【００４９】
このように、窒化物半導体においては、特に極性面となるｃ面を使用した構造を用いる場合に、圧電半導体としての圧電特性に配慮することが望ましい。この圧電特性に配慮しない構造では、窒化物半導体の優れた特徴を生かすことは難しい。
【００５０】
本実施形態によれば、縦型トランジスタにおいて、ドレイン電極に複数の凸部（または複数の凹部または複数の凹凸部）を設けることにより、電極間（ソース−ドレイン電極間）の間隔が不均等な状態にすることができる。例えば、ソース電極とドレイン電極とは、非平行な状態にされる。これにより、電極間で発生した超音波が同じ方向に反射することを防止できる。このため、超音波増幅が生じにくく、超音波増幅による共振現象は発生し難くなる。これにより、絶縁破壊等を防止でき、信頼性が向上する。つまり、信頼性の向上が可能な半導体装置を提供できる。
【００５１】
なお、複数の凸部２２の形状、個数、配置などはこれらに限定されるものではない。複数の凸部２２は必ずしも規則的に配置されていなくてもよい。例えば、第２電極２０の第２面２１をエッチング等の方法を用いて粗面化し、複数の凸部２２を不規則な方向に形成するようにしてもよい。
【００５２】
（第２の実施形態）
図８（ａ）及び図８（ｂ）は、第２の実施形態に係る半導体装置の要部を例示する模式的断面図である。  
図８（ａ）に表すように、半導体装置１０３は、第１電極１０と、第２電極２０と、窒化物半導体層３０と、を含む。
図８（ａ）は、図１（ａ）のＡ１−Ａ２断面に対応する断面を示す。
【００５３】
第１電極１０は、第２電極２０に対向する第１面１１を含む。第２電極２０は、第１面１１に対向する第２面２３を含む。第２面２３は、第１面１１に対して傾斜している。第２面２３は、例えば、Ｘ軸方向において第１面１１に対して傾斜する。第２面２３は、第１電極１０の側の第１上端２３ａと、第３電極４０の側の第２上端２３ｂと、を含む。この例においては、第１上端２３ａが第２上端２３ｂよりも高くなるように傾斜している。これとは逆に、第１上端２３ａが第２上端２３ｂよりも低くなるように傾斜していてもよい。
【００５４】
第２面２３の傾斜は、必ずしも連続していなくともよい。第２面２３は、第１面１１に対して平行な平面と、第１面１１に対して傾斜する傾斜面と、を組み合わせるようにしてもよい。また、第２面２３は断面が階段状に形成されていてもよい。
【００５５】
図８（ｂ）に表すように、半導体装置１０３ａは、第１電極１０と、第２電極２０と、窒化物半導体層３０と、を含む。
図８（ｂ）は、図１（ａ）のＢ１−Ｂ２断面に対応する断面を示す。
【００５６】
第１電極１０は、第２電極２０に対向する第１面１１を含む。第２電極２０は、第１面１１に対向する第２面２４を含む。第２面２４は、第１面１１に対して傾斜している。第１面１１は、第１端１２ａと、第２端１２ｂと、を含む。第２端１２ｂは、Ｙ軸方向において第１端１２ａと離間する。第２面２４は、第３端２５ａと、第４端２５ｂと、を含む。第３端２５ａは、Ｚ軸方向において第１端１２ａと並ぶ。第４端２５ｂは、Ｙ軸方向において第３端２５ａと離間する。第１端１２ａと第３端２５ａとの間の第１距離ｄ１は、第２端１２ｂと第４端２５ｂとの間の第２距離ｄ２よりも長い。なお、これとは逆に、第１距離ｄ１が第２距離ｄ２よりも短くてもよい。
【００５７】
ここで、第１端１２ａと第２端１２ｂとの距離（電極長）Ｗ（マイクロメートル：μｍ）と、第１距離ｄ１（マイクロメートル：μｍ）と、第２距離ｄ２（マイクロメートル：μｍ）と、により、第２面２４と第１面１１との間の傾斜角度θ（度：ｄｅｇ）は、下記の第１式により表される。
θ＝ｔａｎ−１{（ｄ１-ｄ２）／Ｗ}  …（１）
実施形態において、θは、例えば、０．１以上８８．１以下である。  
傾斜角度θが上記の範囲のときに、共振が効果的に抑制できる。
【００５８】
このように、本実施形態によれば、縦型トランジスタにおいて、ソース電極に対してドレイン電極を傾斜させることにより、電極間（ソース−ドレイン電極間）の間隔が不均等となる。これにより、電極間で発生した超音波が同じ方向に反射することを防止できる。このため、超音波増幅が生じにくく、超音波増幅による共振現象は発生し難くなる。これにより、絶縁破壊等を防止でき、信頼性が向上する。
【００５９】
（第３の実施形態）
図９（ａ）及び図９（ｂ）は、第３の実施形態に係る半導体装置を例示する模式図である。  
図９（ａ）は、第３の実施形態に係る半導体装置を例示する模式的平面図である。  
図９（ｂ）は、図９（ａ）のＣ１−Ｃ２断面を例示する模式的断面図である。  
図１０は、図９（ａ）の一部（Ｅ部）を例示する模式的斜視図である。  
図１１は、図９（ａ）のＤ１−Ｄ２断面を例示する模式的断面図である。
【００６０】
図９（ａ）及び図９（ｂ）に表すように、本実施形態の半導体装置１０４は、第１電極１０ａ、１０ｂと、第２電極２０ａ、２０ｂと、窒化物半導体層３０と、第３電極４０と、を含む。第１電極１０ａ、１０ｂは、ソース電極である。第２電極２０ａ、２０ｂは、ドレイン電極である。第３電極４０は、ゲート電極である。
【００６１】
窒化物半導体層３０は、第１面３０ａと、第２面３０ｂと、を含む。第２面３０ｂは、Ｚ軸方向において第１面３０ａと離間する。第２面３０ｂは、第１面３０ａとは反対側の面である。第１電極１０ａ、１０ｂは、第１面３０ａに設けられる。第３電極４０は、第１面３０ａに設けられる。第２電極２０ａ、２０ｂは、第２面３０ｂに設けられる。第２電極２０ａ、２０ｂは、第１面３０ａと第２面３０ｂとを結ぶ方向において第１電極１０ａ、１０ｂと重ならない。ここで、第２電極２０、２０ｂと第１電極１０ａ、１０ｂとが「重ならない」とは、電極の一部のみが重なることを含む。例えば、電極幅の１０％以内が重なっていてもよい。
【００６２】
例えば、図１０に表すように、窒化物半導体層３０は、第１領域ｒ１と、第２領域ｒ２と、第３領域ｒ３と、第４領域ｒ４と、第５領域ｒ５と、第６領域ｒ６と、を含む。第２領域ｒ２は、第１領域ｒ１とＺ軸方向に離間する。第３領域ｒ３は、Ｘ軸方向において第１領域ｒ１と並ぶ。第４領域ｒ４は、Ｙ軸方向において第３領域ｒ３と並ぶ。第５領域ｒ５は、第４領域ｒ４とＺ軸方向に離間する。第６領域ｒ６は、第５領域ｒ５とＸ軸方向に並び第２領域ｒ２とＹ軸方向に並ぶ。すなわち、第１領域ｒ１、第３領域ｒ３及び第４領域ｒ４は、第１面３０ａに設けられる。第２領域ｒ２、第５領域ｒ５及び第６領域ｒ６は、第２面３０ｂに設けられる。
【００６３】
この例においては、第１電極１０ａは、第１領域ｒ１に設けられる。第２電極２０ａは、第５領域ｒ５と第６領域ｒ６とに設けられる。第３電極４０は、第３領域ｒ３と第４領域ｒ４とに設けられる。但し、第２電極２０ａは、第１領域ｒ１と対向する第２領域ｒ２になければよく、この例に限定されない。
【００６４】
図１１に表すように、Ｙ軸方向に沿って、第１電極１０ａ、１０ｂと、第２電極２０ａ、２０ｂと、が互い違いに交互（千鳥状）に並ぶ。すなわち、Ｚ軸方向において、第１電極１０ａ、１０ｂと、第２電極２０ａ、２０ｂと、が重ならない(対向しない)配置となる。なお、第１電極１０と第２電極２０の個数は本例に限定されない。
【００６５】
このように、本実施形態によれば、縦型トランジスタにおいて、ソース電極とドレイン電極とが重ならない配置とすることで、電極間で発生した超音波が同じ方向に反射することを防止できる。このため、超音波増幅が生じにくく、超音波増幅による共振現象は発生し難くなる。これにより、絶縁破壊等を防止でき、信頼性が向上する。
【００６６】
（第４の実施形態）
図１２は、第４の実施形態に係る半導体装置を例示する模式的断面図である。  
本実施形態の半導体装置２００は、窒化物半導体を用いた高電子移動度トランジスタ（ＨＥＭＴ：Hetrojunction Electron Mobility Transistor）である。
【００６７】
半導体装置２００は、第１電極１１０と、第２電極１２０と、窒化物半導体層１３０と、第３電極１４０と、基板１５０と、を含む。第１電極１１０は、例えば、ソース電極である。第２電極１２０は、例えば、ドレイン電極である。第３電極１４０は、例えば、ゲート電極である。基板１５０には、例えば、ＧａＮが用いられる。窒化物半導体層１３０には、例えば、ＧａＮが用いられる。窒化物半導体層１３０は、ｎ−ＧａＮ層１３１と、ｐ＋ＧａＮ層１３２と、ｎ＋ＧａＮ層１３３と、再成長ＧａＮ層１３４と、再成長ＡｌＧａＮ層１３５と、を含む。再成長ＧａＮ層１３４における再成長ＡｌＧａＮ層１３５との界面付近には、２次元電子ガス(２ＤＥＧ:Two Dimensional Electron Gas)１３６が形成される。窒化物半導体層１３０のおもて面１３７は、例えば、ｃ面である。
【００６８】
すなわち、窒化物半導体層１３０は、再成長ＧａＮ層１３４と、再成長ＡｌＧａＮ層１３５と、を含む。再成長ＡｌＧａＮ層１３５は、再成長ＧａＮ層１３４と第１電極１１０との間、及び、再成長ＧａＮ層１３４と第３電極１４０との間に設けられる。
【００６９】
上記の窒化物半導体層１３０において、第１電極１１０と第２電極１２０との間（ソース−ドレイン間）に電界が印加されると、第１電極１１０から第２電極１２０に向けて電子１３８が流れる。この電子１３８は、ｃ軸方向に沿うＺ軸方向に流れる。
【００７０】
半導体装置２００の製造方法の一例について説明する。
例えば、ｃ面をおもて面とするＧａＮ基板を準備する。ＧａＮ基板は基板１５０の一例である。基板１５０は、ナトリウムフラックス法などの液相成長や、アモノサーマル法などの融液成長法を用いて、バルクＧａＮのインゴットを作製し、このインゴットからｃ面がおもて面となるよう切り出すことで準備される。
【００７１】
基板１５０のｃ面上に、例えば、ＭＯＶＰＥ法を用いて、ｎ−ＧａＮ層１３１、ｐ＋ＧａＮ層１３２、ｎ＋ＧａＮ層１３３を、それぞれエピタキシャル成長により形成する。
【００７２】
ｐ＋ＧａＮ層１３２及びｎ＋ＧａＮ層１３３を、例えば、ＩＣＰ-ＲＩＥ法を用いて、傾斜状にエッチングし、ＡｌＧａＮ／ＧａＮを例えばＭＯＶＰＥ法で再成長させる。これにより、再成長ＧａＮ層１３４と再成長ＡｌＧａＮ層１３５とが形成される。再成長ＧａＮ層１３４と再成長ＡｌＧａＮ層１３５との間の斜面上に２ＤＥＧ層１３６が形成される。
【００７３】
基板１５０には、ＧａＮの他にも、酸化ガリウム、ＳｉＣ、Ｓｉ、サファイア等の基板を用いることが可能である。ＳｉＣ基板またはサファイア基板を用いて、基板１５０の上に、おもて面がｃ面の窒化物半導体層１３０をエピタキシャル成長させる場合、ＳｉＣ基板またはサファイア基板のおもて面の面方位についてもｃ面であることが望ましい。ただし、成長条件によっては必ずしもおもて面がｃ面であることが必須とはならない。
【００７４】
上記のようにして基板１５０の上に窒化物半導体層１３０が形成された後、第１電極１１０、第２電極１２０及び第３電極１４０が形成される。これらの電極は、例えば、電子線蒸着とリフトオフ法を用いて形成される。
【００７５】
具体的には、再成長ＡｌＧａＮ層１３５、再成長ＧａＮ層１３４及びｎ＋ＧａＮ層１３３をエッチングし、ｐ＋ＧａＮ層１３２を露出させる。露出したｐ＋ＧａＮ層１３２の上に、ｐ＋ＧａＮ層１３２の電位固定のため、リセス構造のｐ形オーミック電極１１０ａが形成される。このｐ形オーミック電極１１０ａの上部に第１電極１１０が形成される。これにより短絡及び接地を行っている。その後、基板１５０の裏面全面に渡って第２電極１２０が形成され、合金化アニール処理が実施される。
【００７６】
ここで、第１電極１１０は、第１面１１１を含む。第１面１１１は、第２電極１２０に対向する。第２電極１２０は、第２面１２１を含む。第２面１２１は、第１面１１１に対向する。すなわち、基板１５０及び窒化物半導体層１３０は、第１面１１１と第２面１２１との間に配置される。第２面１２１には、例えば、複数の凸部１２２が設けられている。複数の凸部１２２のうちのいずれかの断面は、例えば、弧状である。複数の凸部１２２は、例えば、基板１５０の裏面を所定の形状にエッチングすることで形成される。エッチングとしては、例えば、ドライエッチング、ウェットエッチングのいずれの方法を用いてもよい。
【００７７】
最後に、２つの第１電極１１０の間に第３電極１４０が形成される。第３電極１４０は、再成長ＡｌＧａＮ層１３５の上に形成される。なお、第３電極１４０の形成に先立ち、必要に応じて第１電極１１０が形成されたおもて面にゲート絶縁膜として、誘電体を形成しても良い。誘電体は、ＳｉＯ２、ＳｉＮ、ＡｌＮなど、所望するゲート電極特性が得られる材料であれば良い。誘電体は、例えば、ＰＥＣＶＤ法（Plasma Enhanced Chemical Vapor Deposition：プラズマ化学気相成長法）、ＬＰＣＶＤ法（Low Pressure Chemical Vapor Deposition：減圧化学気相成長法）、ＥＣＲ（Electron Cyclotron Resonance：電子サイクロトロン共鳴）スパッタ法などにより形成される。
【００７８】
以上の製造方法により、図１２に表す構造の半導体装置２００を製造することができる。
【００７９】
このように、実施形態の構造を縦型ＨＥＭＴに適用した場合においても、ドレイン電極に複数の凸部（または複数の凹部または複数の凹凸部）を設けることにより、電極間（ソース−ドレイン電極間）の間隔が不均等な状態にすることができる。例えば、電極間が非平行な状態とされる。これにより、電極間で発生した超音波が同じ方向に反射することを防止できる。このため、超音波増幅が生じにくく、超音波増幅による共振現象は発生し難くなる。これにより、絶縁破壊等を防止でき、信頼性が向上する。
【００８０】
以上の実施形態では、ｃ面をおもて面とした場合を例示して説明した。実施形態は、ｍ面またはａ面をおもて面とした場合についてもｃ面と同様に適用できる。
【００８１】
また、第１、第４の実施形態では、ドレイン電極に凸部を設け、ソース−ドレイン電極間が非平行となる構造とした。ドレイン電極と窒化物半導体層との間に介在する介在層を含む場合、ドレイン電極ではなく、介在層の窒化物半導体層の側の面に凸部を設けるようにしてもよい。介在層には、例えば、Ｓｉ、ＳｉＣ、サファイヤ、などの半導体基板材料が用いられる。ドレイン電極に傾斜を設ける場合においても同様である。
【００８２】
本願明細書において、窒化物半導体とは、ＢｘＩｎｙＡｌｚＧａ１−ｘ−ｙ−ｚＮ（０≦ｘ≦１，０≦ｙ≦１，０≦ｚ≦１，ｘ＋ｙ＋ｚ≦１）なる化学式において組成比ｘ、ｙ及びｚをそれぞれの範囲内で変化させた全ての組成の半導体を含むものとする。またさらに、上記化学式において、Ｎ（窒素）以外のＶ族元素もさらに含むもの、導電型などの各種の物性を制御するために添加される各種の元素をさらに含むもの、及び、意図せずに含まれる各種の元素をさらに含むものも、窒化物半導体に含まれるものとする。
【００８３】
実施形態によれば、信頼性の向上が可能な半導体装置が提供できる。
【００８４】
以上、具体例を参照しつつ、本発明の実施の形態について説明した。しかし、本発明は、これらの具体例に限定されるものではない。例えば、第１電極、第２電極、第３電極及び窒化物半導体層などの各要素の具体的な構成に関しては、当業者が公知の範囲から適宜選択することにより本発明を同様に実施し、同様の効果を得ることができる限り、本発明の範囲に包含される。
【００８５】
また、各具体例のいずれか２つ以上の要素を技術的に可能な範囲で組み合わせたものも、本発明の要旨を包含する限り本発明の範囲に含まれる。
【００８６】
その他、本発明の実施の形態として上述した半導体装置を基にして、当業者が適宜設計変更して実施し得る全ての半導体装置も、本発明の要旨を包含する限り、本発明の範囲に属する。
【００８７】
その他、本発明の思想の範疇において、当業者であれば、各種の変更例及び修正例に想到し得るものであり、それら変更例及び修正例についても本発明の範囲に属するものと了解される。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８９】
１０、１０ａ、１０ｂ、１１０…第１電極、  １１、１１１…第１面、  １２ａ…第１端、  １２ｂ…第２端、  ２０、２０ａ、２０ｂ、１２０…第２電極、  ２１、２３、２４、１２１…第２面、  ２１ａ…第１部分、  ２１ｂ…第２部分、  ２２、１２２…凸部、  ２３ａ…第１上端、  ２３ｂ…第２上端、  ２５ａ…第３端、  ２５ｂ…第４端、  ３０、１３０…窒化物半導体層、  ３０ａ…第１面、  ３０ｂ…第２面、  ３１…ＡｌＮ層、  ３２…バッファ層、  ３３、１３３…ｎ＋ＧａＮ層、  ３４…ｎＧａＮ層、  ３５…ｐＧａＮ層、  ３６…ｎインプランテーション層、  ３７、１３２…ｐ＋ＧａＮ層、  ３８、１３７…おもて面、  ３８ａ…方向、  ３９、１３８…電子、  ４０…第３電極、  ５０…ゲート絶縁層、  ６０、１５０…基板、  ７０…トレンチ、  ８０…ｃ軸方向、  １００〜１０４、２００…半導体装置、  １１０ａ…ｐ形オーミック電極、  １３１…ｎ−ＧａＮ層、  １３４…再成長ＧａＮ層、  １３５…再成長ＡｌＧａＮ層、  １３６…２ＤＥＧ
【図１】
2016058648.tif 000003
【図２】
2016058648.tif 000004
【図３】
2016058648.tif 000005
【図４】
2016058648.tif 000006
【図５】
2016058648.tif 000007
【図６】
2016058648.tif 000008
【図７】
2016058648.tif 000009
【図８】
2016058648.tif 000010
【図９】
2016058648.tif 000011
【図１０】
2016058648.tif 000012
【図１１】
2016058648.tif 000013
【図１２】
2016058648.tif 000014